【事件の表示】
　特願２０１５−１６００４４「トイレットペーパー」拒絶査定不服審判事件〔平成２８年１０月１３日出願公開、特開２０１６−１７９１６２、請求項の数（１）〕について、次のとおり審決する。
【結　論】
　原査定を取り消す。
　本願の発明は、特許すべきものとする。
【理　由】
第１　手続の経緯
　本願は、平成２７年８月１４日の出願（優先権主張平成２７年３月２４日）であって、令和１年５月２８日付けで拒絶理由通知がされ、同年８月２日に手続補正がされ、令和２年１月２９日付けで拒絶査定（以下「原査定」という。）がされ、これに対し、同年４月２８日に拒絶査定不服審判の請求がされると同時に手続補正がされたものである。
第２　原査定の概要
　原査定の概要は次のとおりである。
　本願の請求項１に係る発明は、以下の引用文献１及び２に基いて、当業者が容易に発明をすることができたものであるから、特許法第２９条第２項の規定により特許を受けることができない。
引用文献等一覧
１．国際公開第２０１４／１５５４５６号
２．特開２００６−４２８８１号公報
第３　本願発明、本願明細書の記載事項
　１　本願発明
　本願の請求項１に係る発明（以下「本願発明」という。）は、令和２年４月２８日付けの手続補正書により補正された特許請求の範囲の請求項１に記載された事項により特定される、以下のとおりのものである。
「【請求項１】
　少なくとも２枚の原紙が重ね合わされ、カルボキシメチルセルロースを含む接着剤にて接着されてなるトイレットペーパーであって、
　前記接着剤にはアニオン系サイズ剤が１シート当たりの乾燥重量で０．００５ｇ／ｍ２以上０．１ｇ／ｍ２以下含まれ、
　前記２枚の原紙は、接触部の面積率が４％以上７％以下であり、
　前記接触部は、前記原紙の少なくとも１枚に設けられたエンボスの頂部であり、
　前記エンボスの頂部は、面積が０．５ｍｍ２以上５．０ｍｍ２以下、高さが０．５ｍｍ以上１．５ｍｍ以下であることを特徴とするトイレットペーパー。」
　２　本願明細書の記載事項
　本願明細書には、以下の記載がある（下線は当審で付した。以下同じ。
）。
（１）「【発明が解決しようとする課題】
・・・
　【０００７】
　本発明の目的は、手触り感や吸水性を損なうことなく水が裏抜けし難い、洗浄装置付き水洗トイレに適したトイレットペーパーを提供することである。」
（２）「【発明の効果】
　【００１１】
　本発明によれば、アニオン性であるカルボキシメチルセルロースの溶液にサイズ剤を付与してトイレットペーパーに塗布することが出来るため、手触り感や吸水性を損なうことなく水が裏抜けし難い、洗浄装置付き水洗トイレに適したトイレットペーパーが得られる。」
（３）「【発明を実施するための形態】
・・・
　【００１４】
　トイレットペーパーは、一定幅の帯状ペーパーがロール状に巻かれた状態となっており、ペーパーホルダーに取り付けられて使用される。
　トイレットペーパーには、１枚の原紙から構成される１プライペーパー、２枚の原紙が積層されてなる２プライペーパーの他、３プライ以上のものもある。本実施形態では２プライ以上のトイレットペーパーについて説明する。なお、本実施形態での１シートのトイレットペーパーとは、２プライの場合は２枚の原紙で構成されたもの、３プライの場合は３枚の原紙で構成されたものとする。
・・・
　【００２０】
　本実施形態に係るトイレットペーパーを構成する原紙は、従来の湿式方法により製造されるものである。即ち、原紙は、原料から繊維（原料パルプ）の懸濁液である紙料を調整する紙料調整工程と、紙料から繊維を抄いて繊維ウェブを形成し、当該形成した繊維ウェブを搬送しながら乾燥する抄紙工程と、を経て製造される。そして、抄造された原紙を巻き取ることで、一次原反ロールが製造される。トイレットペーパーは、一次原反ロールから引き出された原紙に対してエンボスを付与するエンボス加工工程等を経て、最後に巻取り軸に巻き取られることにより製造される。
　【００２１】
＜トイレットペーパーの製造方法＞
（第１の製造方法）
　第１の製造方法で用いるトイレットペーパー製造装置１００は、例えば図１（ａ）に示すように、第１の原紙１にエンボスを施す第１ユニット１００ａと、第１の原紙１にカルボキシメチルセルロースを含む接着剤２を塗布した後、第１の原紙１に第２の原紙３を貼り合わせる第２ユニット１００ｂとを備えている。
　第１ユニット１００ａは、外周面に複数の凸部２１ａが設けられているエンボスロール２１と、エンボスロール２１に対向配置された受けロール２２等を備えている。
　第２ユニット１００ｂは、カルボキシメチルセルロースを含む接着剤２が貯留されるタンク２３と、タンク２３内の接着剤２を転写ロール２６に供給するアニロックスロール２４と、転写ロール２６の下流側に第２の原紙３を送り込む搬送ロール２７と、乾燥用ヒーター２５等を備えている。
　なお、カルボキシメチルセルロースを含む接着剤２には、アニオン系サイズ剤が添加されている。サイズ剤は、水の浸透を防ぐ機能（サイズ性）を紙に付与するために使用される薬剤である。具体的なアニオン系サイズ剤としては、スチレン樹脂、アクリル樹脂、アニオン性ロジン、アルキルケテンダイマーなどが例示できる。
　【００２２】
　第１の製造方法は、エンボスロール２１によって第１の原紙１の一方の面１ａが他方の面１ｂから押し出された形状の複数のエンボスを形成する工程と、第１の原紙１に形成したエンボスにおける一方の面１ａに接着剤２を塗布する工程と、接着剤２を塗布した第１の原紙１の一方の面１ａ側に第２の原紙３を重ねて接着する工程とにより、トイレットペーパー１０を製造する方法である。
　具体的には、エンボスロール２１と受けロール２２の間を通す第１の原紙１に、例えば０．０５ＭＰａ〜０．４ＭＰａの圧力を加えることで、第１の原紙１の一方の面１ａ（表面１ａ）が他方の面１ｂ（裏面１ｂ）から押し出されて隆起したエンボス加工を施した後、原紙１に施したエンボス部分の一方の面１ａ（表面１ａ）に転写ロール２６によって接着剤２を塗布し、その接着剤２が塗布された第１の原紙１の一方の面１ａ側に第２の原紙３を貼り合わせるようになっている。
・・・
　【００２５】
　第１ユニット１００ａでエンボスが施された第１の原紙１が第２ユニット１００ｂに到達すると、第１の原紙１に施されたエンボス部分の一方の面１ａ（表面１ａ）に転写ロール２６によって接着剤２が塗布される。接着剤２は第１の原紙１の表面１ａに点在するように付けられている。なお、トイレットペーパー１０となる第１の原紙１に塗布された接着剤２の面積率は４％以上７％以下である。なお、原紙に塗布される接着剤２の面積率が７％を超えると接着過剰となり、紙が固くなることで柔らかさが損なわれるため、好ましくない。また、好適なエンボス態様としては、エンボス凸部の面積が０．５ｍｍ２〜５．０ｍｍ２であり、そのエンボス高さが０．５〜１．５ｍｍであることが望ましい。個々のエンボス凸部面積が０．５ｍｍ２未満であった場合、接着剤２の付与が十分ではなく、プライ剥離しやすくなるとともに、付与されるサイズ剤の量を十分なものとすることが困難になる。反対に、凸部の面積が５．０ｍｍ２を超えた場合、接着過剰となって、紙の柔らかさが損なわれる。また、エンボス高さが０．５ｍｍ未満であった場合、トイレットペーパーとして必要な紙の嵩高さが発現し難くなる。他方、エンボス高さが１．５ｍｍを超えた場合、ロール状に巻き取った際、エンボス部分の潰れを引き起こすため、好ましくない。また、エンボス凸部は紙表面にムラ無く配置されるようにするのが望ましい。紙面全体でサイズ剤による効果を発揮できるようになる。
　そして、エンボスが形成されてエンボス頂部に接着剤２が塗布された第１の原紙１は搬送経路下流側に送られ、搬送ロール２７によって経路に送り込まれた第２の原紙３と重ね合わされる。
　接着剤２を介して重ねられた第１の原紙１と第２の原紙３は、さらに搬送経路下流側に送られ、第１の原紙１と第２の原紙３の間の接着剤２が乾燥用ヒーター２５によって乾燥される。
　【００２６】
　こうして、少なくとも２枚の原紙（第１の原紙１、第２の原紙３）が重ね合わされ、カルボキシメチルセルロースとアニオン系サイズ剤を含有している接着剤２にて接着されたトイレットペーパー１０が製造される。
　このトイレットペーパー１０に付着しているアニオン系サイズ剤は、１シート当たりの乾燥重量で０．００５ｇ／ｍ２以上０．１ｇ／ｍ２以下である。
　なお、トイレットペーパー１０の原紙間（第１の原紙１と第２の原紙３の間）において、接着剤２部分よりも空隙部分が占める面積の割合が大きくなっている。
　【００２７】
　このように第１の製造方法で製造されたトイレットペーパー１０は、図１（ｂ）に示すように、第１の原紙１に形成されたエンボス頂部に付けられた接着剤２を介して第１の原紙１と第２の原紙３を接着した２プライ構成の衛生薄葉紙であり、２枚の原紙間（第１の原紙１と第２の原紙３の間）の空隙を利用することで、吸水性の向上を図っている。
　そして、第１の原紙１と第２の原紙３を接着するために用いた接着剤２にアニオン系サイズ剤を添加していることにより、第１の原紙１と第２の原紙３との接着部分にサイズ性を付与しているので、拭き取った水滴が手の方に浸透し難くなっている。
　従って、このトイレットペーパー１０は、洗浄装置付き水洗トイレに適した衛生薄葉紙として好適に使用できる。
　【００２８】
　特に、アニオン系サイズ剤を含有している接着剤２を原紙の全面ではなく、エンボス頂部に付着させて２枚の原紙（第１の原紙１と第２の原紙３）を接着しているので、トイレットペーパー１０の吸水性を悪化させることなく、拭き取った水滴が手の方に浸透し難くすることが可能になっている。
　また、トイレットペーパー１０の原紙間（第１の原紙１と第２の原紙３の間）において、接着剤２部分よりも空隙部分が占める面積の割合を大きくすることで、過剰な接着による紙の柔らかさの悪化を回避するとともに、その空隙を利用して吸水性の向上を図っている。
　また、接着剤２の主成分に比較的柔らかい性状のカルボキシメチルセルロースを採用しているので、トイレットペーパー１０は原紙由来の柔らかな風合いを維持することができ、比較的柔らかい肌触りの衛生薄葉紙として好適に使用できる。
　また、カルボキシメチルセルロースはアニオンであることから、カチオン性サイズ剤を混和した場合には凝集等を生じ、サイズ効果を発揮させ難い。一方、本実施形態で使用するアニオン系サイズ剤では、カルボキシメチルセルロースとイオン性が同一であることから、相溶性が良く、好適に使用ができる。これらを含有している接着剤２をアニロックスロール２４や転写ロール２６によって好適に原紙に塗布することができ、トイレットペーパー１０を好適に製造することができる。」
（４）「　【００３９】
　以下、本発明に係るトイレットペーパーの実施例のサンプル、および比較例のサンプルを作製し、その性能評価を行った結果を示す。
　【００４０】
　本実施形態では、
米坪が１４．５ｇ／ｍ２に調整して抄いた原紙を用意し
その原紙を用いて第１の製造方法に準じた２プライのトイレットペーパーを試作し、そのサンプルの性能評価を行った
　２３０ｍｍ（ＴＤ）×１２０ｍｍ（ＣＤ）のサイズにカットした原紙をポリカーボネート樹脂製のエンボス版に被せ、その上に硬度７０°のブチルゴムプレートを載せて０．０７ＭＰａの圧力をかけて、原紙にエンボスを付与した。この
エンボス版の凸部の高さは１．４ｍｍ、頂部は半径０．５ｍｍの円形
　なお、エンボス版は、エンボス版の凸部の面積率が平面視で７％のもの、４％のもの、２％のものを用意した。
　その原紙（第１の原紙）に形成したエンボス頂部の表面にカルボキシメチルセルロース（ＣＭＣ）を含む接着剤を塗布し、直ちに対をなす他の原紙（第２の原紙）を被せた後、ブチルゴムプレートを載せて０．０７ＭＰａの圧力をかけて、２枚の原紙の接着を促した。
　２枚の原紙を圧着した後、市販のドライヤーで７０℃×１０秒の乾燥処理を行い、２プライのトイレットペーパーのサンプルを作製した。
・・・
　【００４５】
（官能評価）
　
５名のテスターが各サンプルを触り、実使用時の柔らかさを官能評価した
　
その評価は、柔らかさを感じるかどうかについて、「とても感じる」が７点、「全く感じない」が１点と評価する７点法にて行い、テスター５名の平均をとった
・・・
　【００４６】
（水抜け試験）
　試験台上に垂らした２０℃の水滴１ｍｌの上に、１０ｃｍ×１０ｃｍの２プライのトイレットペーパーの各サンプル片を１０組重ねたものを被せて、その上に６５０ｇの錘（幅８２ｍｍ高さ３０ｍｍ奥行き３０ｍｍ：真鍮製）を載せ、直後に水が裏抜けした枚数を測定した。水抜け試験の測定値はサンプル３乃至５点の平均値とした。
　
水抜け性の測定値が小さいほど水が裏抜けし難いことは自明であるが、水が裏抜けした枚数に相当する測定値が「５．０」以上であれば十分な吸水性を有していると判断した
　また、水抜け性の値が「７．５」のサンプルと「８．５」のサンプルを用意し、それぞれの実使用試験を行ったところ、水抜け性の値が「８．５」のサンプルでは水滴が手の方に浸透してしまい不快であったという評価が多数であった。それに対し、水抜け性の値が「７．５」のサンプルでは水滴が手の方に浸透して不快であったとの評価は極僅かであった。つまり、
水抜け性の値が「８．０」以下であれば濡れたお尻を拭いた際に水滴が手の方に浸透しにくいものと判断した
　
そこで、水抜け性の測定値は５以上８以下であることが好ましいとした
・・・」
（５）「　【００５３】
　次に、
トイレットペーパーに付着しているアニオン系サイズ剤
の１シート当たりの乾燥重量毎に、その性能評価を行った
　【００５４】
　
表２は
米坪が１４．５ｇ／ｍ２の原紙をエンボス付与面積７％で接着したサンプル
　サイズ剤の１シート当たりの乾燥重量が０．００５ｇ／ｍ２のものが実施例３のサンプル、０．０１ｇ／ｍ２のものが実施例４のサンプル、０．０５ｇ／ｍ２のものが実施例５のサンプル、０．１ｇ／ｍ２のものが実施例６のサンプル、０．００１ｇ／ｍ２のものが比較例４のサンプル、０．３ｇ／ｍ２のものが比較例５のサンプルである。
　【００５５】
　
表３は
米坪が１４．５ｇ／ｍ２の原紙をエンボス付与面積４％で接着したサンプル
　サイズ剤の１シート当たりの乾燥重量が０．００５ｇ／ｍ２のものが実施例７のサンプル、０．０１ｇ／ｍ２のものが実施例８のサンプル、０．０５ｇ／ｍ２のものが実施例９のサンプル、０．１ｇ／ｍ２のものが実施例１０のサンプル、０．００１ｇ／ｍ２のものが比較例６のサンプル、０．３ｇ／ｍ２のものが比較例７のサンプルである。
　【００５６】
　　【表２】
　【００５７】
　　【表３】
　【００５８】
　
表２、表３に示した結果から明らかなように、サイズ剤の１シート当たりの乾燥重量が０．００５ｇ／ｍ２以上０．１ｇ／ｍ２以下であれば、水抜け性の測定値が５以上８以下の範囲に収まるので、十分な吸水性を有しているとともに、濡れたお尻を拭いた際に水滴が手の方に浸透しにくいトイレットペーパーであることがわかる。
　また、
サイズ剤の１シート当たりの乾燥重量が０．１ｇ／ｍ２を超えると、柔らかな感触が損なわれて、官能評価値が悪化することがわかる
（６）【図１】
「
　　　　　　　　　　　　　　　　　　　　　　　　　　　　　　」
第４　引用文献、引用発明等
　１　引用文献１について
（１）引用文献１の記載事項　
　原査定の拒絶の理由に引用された引用文献１には、次の事項が記載されている。
　ア「[０００９]　本発明の第１の形態は、複数枚のシートを相互に重ね合わせた衛生用紙であって、前記複数枚のシートのうちの相互に隣接する２枚のシートの少なくとも一方にはエンボス加工が施され、このエンボス加工により前記一方のシートに形成されて他方の前記シート側に突出する凸部の頂面には前記他方のシートを接合するための接着剤が塗布され、この接着剤が紙質改善剤を含むことを特徴とする衛生用紙にある。
[００１０]　本発明における
接着剤としては、
カルボキシメチルセルロース
・・・
[００１３]　紙質改善剤がサイズ剤の場合、この
サイズ剤として
アルキルケテンダイマー系
ポリマー
を利用することができ
[００１４]　紙質改善剤がサイズ剤を含む場合、
抄紙するための紙料に含まれるパルプ成分に対するサイズ剤の重量比が０.１から１％の範囲内にあることが好ましい
　イ「[００２６]・・・
[図９]図９は、本発明による衛生用紙を
２枚合わせのトイレットロール
[図１０]図１０は、図９に示したトイレットロールの構造を模式的に表す断面図である。 
・・・」
　ウ「[００４９]　上述した実施形態では、紙質改善剤として保湿剤を含むものについて説明したが、紙質改善剤としてサイズ剤を含むものであってもよい。このような本発明による衛生用紙の他の実施形態の外観を図９に示すが、先の実施形態と同一機能の要素にはこれと同じ符号を記し、重複する説明は省略する。
[００５０]　本実施形態における衛生用紙１０の表面ティシュ１１には、裏面ティシュ１２との重ね合わせ面側に突出する多数の第１エンボス部１１ａが図６に示すような任意の所望の図柄を構成するように形成されている。同様に、裏面ティシュ１２には、表面ティシュ１１との重ね合わせ面側に突出するように多数の第２エンボス部１２ａがランダムに形成されている。本実施形態では、第２エンボス部１２ａの密度が裏面ティシュ１２の幅方向端縁部よりも中央部側ほど高くなるように設定されている。このように、第１エンボス部１１ａと第２エンボス部１２ａとを表面ティシュ１１と裏面ティシュ１２との重ね合わせ面側に突出させたことにより、表面ティシュ１１および裏面ティシュ１２の表面の手触りを良好に保つことができる。これら表面ティシュ１１および裏面ティシュ１２に形成される第１エンボス部１１ａおよび第２エンボス部１２ａのパターンは、必要に応じて図示以外の任意のパターンのものを採用することが可能である。
　
裏面ティシュ１２の第２エンボス部１２ａの頂面には、サイズ剤を
にあらかじめ所定の割合で添加した接着剤１５が塗布され、これによって第２エンボス部１２ａの頂面に接する表面ティシュ１１の第１エンボス部１１ａの頂面が接合される
積層連続シート１３の単位面積に対し、第１エンボス部１１ａの頂面と第２エンボス部１２ａの頂面とが実際に接する面積を２〜３％程度に設定することにより、表面ティシュ１１と裏面ティシュ１２との剥離を阻止することが可能
　エ　[図１０]
「
　　　　　　　　　　　　　　　　　　　　　　　　　　　　　　　　」
（２）引用発明１
　上記（１）に摘記した事項によれば、上記引用文献１には次の発明（以下「引用発明１」という。）が記載されていると認められる。
引用発明１
「裏面ティシュ１２の第２エンボス部１２ａの頂面には、サイズ剤をあらかじめ所定の割合で添加した接着剤１５が塗布され、これによって第２エンボス部１２ａの頂面に接する表面ティシュ１１の第１エンボス部１１ａの頂面が接合される２枚合わせのトイレットロールであって、
　接着剤としてカルボキシメチルセルロース、サイズ剤としてアルキルケテンダイマー系ポリマーを利用することができ、
　抄紙するための紙料に含まれるパルプ成分に対するサイズ剤の重量比が０.１から１％の範囲内にあることが好ましく、
　積層連続シート１３の単位面積に対し、第１エンボス部１１ａの頂面と第２エンボス部１２ａの頂面とが実際に接する面積を２〜３％程度に設定することにより表面ティシュ１１と裏面ティシュ１２との剥離を阻止することが可能である、トイレットロール。」
　２　引用文献２について
（１）引用文献２の記載事項　
　原査定の拒絶の理由に引用された引用文献２には、次の事項が記載されている。
　ア「【請求項１】
　撥水剤としてアルキル基及び／又はアルケニル基を有する第４級アンモニウム塩をパルプスラリーの対パルプ乾燥重量に対して固形分重量で０．０２〜０．５重量％含有するか、又は
サイズ剤をパルプスラリーの対パルプ乾燥重量に対して固形分重量で０．０２〜０．０６重量％含有
サイズ剤は抄紙時にパルプスラリー中に混合された
家庭用衛生薄葉紙
【請求項２】
　吸水速度が３．５〜３５．０秒及び／又は
水浸透度が６枚以下
　イ「【０００６】
　そこで本発明の主たる課題は、柔軟性を有し、かつ衛生薄葉紙として機能し得る程度の吸水性を維持しつつ、ムラ無く水分の裏抜けを低減した家庭用衛生薄葉紙を提供することにある。」
　ウ「【０００８】
　上記請求項１記載の本発明においては、家庭用衛生薄葉紙に、撥水剤として柔軟効果を有するアルキル基及び／又はアルケニル基を有する第４級アンモニウム塩をパルプスラリーの対パルプ乾燥重量に対して固形分重量で０．０２〜０．５重量％含有するか、又はサイズ剤をパルプスラリーの対パルプ乾燥重量に対して固形分重量で０．０２〜０．０６重量％含有させたので、柔軟性を有し、かつ衛生薄葉紙として機能しうる程度の吸水性を損なうことなく水分の裏抜けを低減することが可能となる。また、前記撥水剤又は
サイズ剤は抄紙時にパルプスラリー中に混合することとしたため
サイズ剤が紙繊維中に均一に分散されるため
ムラ無く裏抜けを低減
　エ「【００２４】
〔第２形態例〕
　上記第１形態例では、撥水剤としてアルキル基及び／又はアルケニル基を有する第４級アンモニウム塩を用いたが、サイズ剤を用いることもできる。
サイズ剤
としては、アルキルケテンダイマー
を使用することができる
【００２５】
　前記
サイズ剤は、パルプスラリーの対パルプ乾燥重量に対して固形分重量で０．０２〜０．０６重量％と少量だけ含有することにより、吸水速度を３．５〜３５．０秒とし、及び／又は水浸透度を６枚以下とすることができる
添加率が０．０２重量％未満であると水分の裏抜けが十分に低減できない。０．０６重量％を超えると撥水性が強すぎてしまう
【００２６】
〔他の形態例〕
(1)前記
衛生薄葉紙の用途がトイレットティッシュペーパー
【実施例】
【００２７】
　撥水剤としてジメチルモノアルキルアンモニウムハライドを固形分重量で０．１重量％含有させたもの（実施例１）、０．２重量％含有させたもの（実施例２）、
サイズ剤としてアルキルケテンダイマーを固形分重量で夫々０．０２重量％含有させたもの（実施例３）、０．０４重量％含有させたもの（実施例４）、０．０６重量％含有させたもの（実施例５）、０．００５重量％含有させたもの（比較例１）、０．０１重量％含有させたもの（比較例２）、
の各供試体について米坪、吸水速度、水浸透度を測定した。
【００２８】
　なお、
衛生薄葉紙は広葉樹クラフトパルプ（ＬＢＫＰ）：針葉樹クラフトパルプ（ＮＢ ＫＰ）＝９：１の割合で配合したパルプスラリーを、ｐＨ８．０の抄紙用水を用いて抄紙した後、８０℃の温度条件で１２０秒乾燥させた
【００２９】
【表１】 
　　　　　　　　　　　　　　　　　　　　　　　　　　　　　　」
　オ　上記エにおける表１の実施例３、４、５の数値を用い、
アルキルケテンダイマーの添加量に米坪を積算して得た、衛生薄葉紙１平米あたりのアルキルケテンダイマー添加量（ｇ／ｍ２）は、それぞれ、０．００５９２（ｇ／ｍ２）、０．０１１７６（ｇ／ｍ２）、０．０１７５２（ｇ／ｍ２）である
（２）引用文献２記載の技術事項
　上記（１）に摘記した事項によれば、上記引用文献２には次の技術事項が記載されていると認められる。
引用文献２記載の技術事項
　「サイズ剤は抄紙時にパルプスラリー中に混合された、用途がトイレットティッシュペーパーである衛生薄葉紙において、サイズ剤としてアルキルケテンダイマーを添加するにあたり、アルキルケテンダイマーを固形分重量で夫々０．０２重量％含有させたもの（実施例３）、０．０４重量％含有させたもの（実施例４）、０．０６重量％含有させたもの（実施例５）、０．００５重量％含有させたもの（比較例１）、０．０１重量％含有させたもの（比較例２）の各供試体について米坪、吸水速度、水浸透度を測定した結果から得た、サイズ剤は、パルプスラリーの対パルプ乾燥重量に対して固形分重量で０．０２〜０．０６重量％と少量だけ含有することにより、吸水速度を３．５〜３５．０秒とし、及び／又は水浸透度を６枚以下とすることができ、添加率が０．０２重量％未満であると水分の裏抜けが十分に低減できず、０．０６重量％を超えると撥水性が強すぎてしまうとの知見から、サイズ剤は、パルプスラリーの対パルプ乾燥重量に対して固形分重量で０．０２〜０．０６重量％含有したものとする技術。」
第５　対比・判断
　１　対比
　本願発明と引用発明１とを対比する。
　引用発明１の「トイレットロール」は、本願発明の「トイレットペーパー」に相当する。
　引用発明１の「裏面ティシュ１２」及び「表面ティシュ１１」は、「接合され」て「２枚合わせのトイレットロール」となるものであるから、本願発明における「２枚の原紙」に相当する。
　引用発明１は、「接着剤としてカルボキシメチルセルロース」を利用したものであるから、その「接着剤１５」は、本願発明の「カルボキシメチルセルロースを含む接着剤」に相当する。
　「アルキルケテンダイマー」は、上記「第３　２（３）」中の段落【００２１】に示されるように、本願明細書でも例示する「アニオン系サイズ剤」であるところ、引用発明１は、「サイズ剤としてアルキルケテンダイマー系ポリマーを利用」したものであるから、引用発明１の「接着剤１５」に「サイズ剤をあらかじめ所定の割合で添加し」たことは、本願発明の「接着剤にはアニオン系サイズ剤が」「含まれ」ることに相当する。
　引用発明１の「エンボス部」は、本願発明の「エンボス」に相当し、引用発明１の「第１エンボス部１１ａの頂面と第２エンボス部１２ａの頂面とが実際に接する」ことは、本願発明の「接触部は、」「原紙の少なくとも１枚に設けられたエンボスの頂部であ」ることに相当する。
　また、引用発明１の「積層連続シート１３の単位面積に対し、第１エンボス部１１ａの頂面と第２エンボス部１２ａの頂面とが実際に接する面積」の割合は、本願発明の「２枚の原紙」の「接触部の面積率」に相当する。
　そうすると、本願発明と引用文献１とは、以下の一致点、相違点を有する。
（一致点）
　少なくとも２枚の原紙が重ね合わされ、カルボキシメチルセルロースを含む接着剤にて接着されてなるトイレットペーパーであって、
　前記接着剤にはアニオン系サイズ剤が含まれ、
　前記２枚の原紙の接触部は、原紙の少なくとも１枚に設けられたエンボスの頂部である、トイレットペーパー。
（相違点１）
　本願発明では、原紙の少なくとも１枚に、面積が０．５ｍｍ２以上５．０ｍｍ２以下、高さが０．５ｍｍ以上１．５ｍｍ以下であるエンボスが設けられているのに対し、引用発明１では、表面ティシュ１１に第１エンボス部１１ａ、裏面ティシュ１２に第２エンボス部１２ａが設けられているが、エンボスの面積と高さが特定されていない点。
（相違点２）
　２枚の原紙の接触部の面積率、接着剤に含まれるアニオン系サイズ剤の量が、それぞれ、本願発明では、「４％以上７％以下」、「１シート当たりの乾燥重量で０．００５ｇ／ｍ２以上０．１ｇ／ｍ２以下」と特定されるのに対し、引用発明１では、「２〜３％程度」、「抄紙するための紙料に含まれるパルプ成分に対するサイズ剤の重量比が０．１から１％の範囲が好ましい」とされている点。
　２　相違点についての判断
（１）相違点１について
　トイレットペーパーにおけるエンボスを、面積が０．５ｍｍ２以上５．０ｍｍ２以下、高さが０．５ｍｍ以上１．５ｍｍ以下とすることは、特開２０１２−２１３５０８号公報（段落【００２１】に、トイレットペーパーにおけるエンボスを、面積が０．６４〜４．０ｍｍ２、深さ（高さ）が０．５〜１．５ｍｍとすることが示されている。）等に記載されるように周知であり、引用発明１における「第１エンボス部１１ａ」、「第２エンボス部１２ａ」の面積、高さを、それぞれ、０．５ｍｍ２以上５．０ｍｍ２以下、０．５ｍｍ以上１．５ｍｍ以下とし、本願発明の相違点１に係る構成とすることは、当業者が適宜になし得ることである。
（２）相違点２について　
　ア　原査定の拒絶の理由に引用された引用文献１及び２のいずれにも、２枚の原紙の接触部の面積率、接着剤に含まれるアニオン系サイズ剤の量を、それぞれ、「４％以上７％以下」、「１シート当たりの乾燥重量で０．００５ｇ／ｍ２以上０．１ｇ／ｍ２以下」とすることについて記載されているとはいえない。
　イ　すなわち、サイズ剤の量について、引用発明１は、「抄紙するための紙料に含まれるパルプ成分に対するサイズ剤の重量比が０.１から１％の範囲内が好ましい」とするものであるが、抄紙するための紙料に含まれるパルプ成分の量について記載がなく、１シート当たりのサイズ剤の乾燥重量を導出することができないから、引用発明１の１シート当たりのサイズ剤の乾燥重量が０．００５ｇ／ｍ２以上０.１ｇ／ｍ２以下であるとはいえない。
　ウ　この点、引用文献２には、サイズ剤としてアルキルケテンダイマーを使用するにあたり、水分の裏抜けの低減と撥水性（適度な吸水性）を考慮してサイズ剤の添加量を好適な値とする技術が開示されているとともに、かかる観点からサイズ剤をパルプスラリーの対パルプ乾燥重量に対して固形分重量で０．０２〜０．０６重量％含有させるものであり、引用文献２の表１（前記「第４　２（１）エ」）に記載されたアルキルケテンダイマーの添加量に米坪を積算して得られる、衛生薄葉紙１平米あたりのアルキルケテンダイマー添加量（ｇ／ｍ２）は、アニオン系サイズ剤の１シート当たりの乾燥重量と同視できる程度の数値であると認められるところ、その実施例３ないし５の値は、それぞれ、０．００５９２（ｇ／ｍ２）、０．０１１７６（ｇ／ｍ２）、０．０１７５２（ｇ／ｍ２）であって（前記「第４　２（１）オ」）、本願発明と同様、「０．００５ｇ／ｍ２以上０．１ｇ／ｍ２以下」のものであると認められる。
　しかし、引用文献２のサイズ剤は、抄紙時にパルプスラリー中に混合され、紙全体が均一的に水分の裏抜けの低減と撥水性の性質を呈するように紙全体に均一的に分布しているものであって、これとは異なり、引用発明１のトイレットペーパーは、原紙のうちの２〜３％程度の面積に用いられる接着剤中にのみアニオン系サイズ剤が含まれ、その他の部分にはサイズ剤が含まれないものであるから、１シート当たりに同量のサイズ剤を用いたとしても、得られたトイレットペーパー全体について、引用文献２記載のものと同様の水分の裏抜けの低減や撥水性が得られるとはいえない。そうすると、引用文献２に記載されたアルキルケテンダイマーの添加量に米坪を積算して得た、衛生薄葉紙１平米あたりのアルキルケテンダイマー添加量（ｇ／ｍ２）の数値が０．００５ｇ／ｍ２以上０．１ｇ／ｍ２以下の範囲であるとしても、この添加量を直ちに引用発明１に採用する動機付けがあるとはいえない。
　エ　そして、本願発明は、上記「第３　２（４）」に摘記したように、２枚の原紙を、原紙が接着されるエンボスの頂部の面積（エンボス付与面積）について、引用発明１の「２〜３％程度」とは異なる４％及び７％となるようエンボス加工したものにおいて、接着剤へのサイズ剤の添加量の異なる複数のサンプルを作成し、本願明細書に記載の官能評価（段落【００４５】）及び水抜け試験（段落【００４６】）を行うことで、適切な柔らかさや吸水性を確保しつつ水の裏抜けを抑制するとの観点から、本願発明の２枚の原紙の、接触部の面積率を４％以上７％以下とするとともに、カルボキシメチルセルロースを含む接着剤へのアニオン系サイズ剤の添加量を１シート当たりの乾燥重量で０．００５ｇ／ｍ２以上０．１ｇ／ｍ２以下とし、この発明特定事項により、上記「第３　２（２）」に記載された「手触り感や吸水性を損なうことなく水が裏抜けし難い、洗浄装置付き水洗トイレに適したトイレットペーパーが得られる」との効果を奏するものと認められる。
　そうすると、本願発明は、トイレットペーパーの２枚の原紙の接触部の面積率や当該接触部に塗布する接着剤に含まれるアニオン系サイズ剤の添加量を単に好適化したものということはできない。
　オ　以上のとおり、本願発明の相違点２に係る発明特定事項は、当業者が引用発明１及び引用文献２に記載された技術事項に基いて容易に発明できたものであるとはいえない。
（３）小括
　以上検討したように、本願発明は、当業者であっても引用文献１及び２に記載された発明に基いて容易に発明をすることができたものとはいえない。
第６　原査定について
　本願発明は、２枚の原紙の接触部の面積率、接着剤に含まれるアニオン系サイズ剤の量が、それぞれ、「４％以上７％以下」、「１シート当たりの乾燥重量で０．００５ｇ／ｍ２以上０．１ｇ／ｍ２以下」であるという特定を含んだものとなっているので、当業者であっても、拒絶査定において引用された引用文献１及び２に基いて、容易に発明できたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。